【手続補正書】
【提出日】平成23年1月13日(2011.1.13)
【手続補正１】
【補正対象書類名】明細書
【補正対象項目名】０００６
【補正方法】変更
【補正の内容】
【０００６】
発明の要旨
本発明は、ウォールボードなどの硬化石膏含有製品、及びこれらの作製方法を提供する。有利には、本発明の硬化石膏含有製品は、賦形剤として吸音タイルを含む。
即ち、本発明は以下に関する：
［１］硬化石膏のインターロッキングマトリックスを含む石膏ウォールボードであって、該ウォールボードが、焼き石膏、水及び吸音タイルを含む組成物から形成されており、ウォールボードが以下に従って、ウォールボードの厚みに応じた、釘引き抜き抵抗、流れ方向におけるＭＯＲ、及び横方向におけるＭＯＲを有する、石膏ウォールボード：
（ｉ）１／４インチのウォールボードについて、少なくとも３６ｌｂｆの釘引き抜き抵抗、流れ方向において少なくとも１２８８ｐｓｉのＭＯＲ、及び横方向において少なくとも４４８ｐｓｉのＭＯＲ；
（ｉｉ）３／８インチのウォールボードについて、少なくとも５６ｌｂｆの釘引き抜き抵抗、流れ方向において少なくとも９５８ｐｓｉのＭＯＲ、及び横方向において少なくとも３２４ｐｓｉのＭＯＲ；
（ｉｉｉ）１／２インチのウォールボードについて、少なくとも７７ｌｂｆの釘引き抜き抵抗、流れ方向において少なくとも７４９ｐｓｉのＭＯＲ、及び横方向において少なくとも２５２ｐｓｉのＭＯＲ；
（ｉｖ）５／８インチのウォールボードについて、少なくとも８７ｌｂｆの釘引き抜き抵抗、流れ方向において少なくとも６５９ｐｓｉのＭＯＲ、及び横方向において少なくとも２０６ｐｓｉのＭＯＲ；
（ｖ）３／４インチのウォールボードについて、少なくとも９７ｌｂｆの釘引き抜き抵抗、流れ方向において少なくとも５２０ｐｓｉのＭＯＲ、及び横方向において少なくとも１７４ｐｓｉのＭＯＲ；及び
（ｖｉ）１インチのウォールボードについて、少なくとも１０３ｌｂｆの釘引き抜き抵抗、流れ方向において少なくとも３３９ｐｓｉのＭＯＲ、及び横方向において少なくとも１３５ｐｓｉのＭＯＲ。
［２］前記ウォールボードが、１／４インチの厚み、少なくとも３６ｌｂｆの釘引き抜き、及び流れ方向において少なくとも１２８８ｐｓｉのＭＯＲ、及び横方向において少なくとも４４８ｐｓｉのＭＯＲを有する、上記［１］に記載のウォールボード。
［３］前記ウォールボードが、３／８インチの厚み、少なくとも５６ｌｂｆの釘引き抜き、及び流れ方向において少なくとも９５８ｐｓｉのＭＯＲ、及び横方向において少なくとも３２４ｐｓｉのＭＯＲを有する、上記［１］に記載のウォールボード。
［４］前記ウォールボードが、１／２インチの厚み、少なくとも７７ｌｂｆの釘引き抜き、及び流れ方向において少なくとも７４９ｐｓｉのＭＯＲ、及び横方向において少なくとも２５２ｐｓｉのＭＯＲを有する、上記［１］に記載のウォールボード。
［５］前記ウォールボードが、５／８インチの厚み、少なくとも８７ｌｂｆの釘引き抜き、及び流れ方向において少なくとも６５９ｐｓｉのＭＯＲ、及び横方向において少なくとも２０６ｐｓｉのＭＯＲを有する、上記［１］に記載のウォールボード。
［６］前記ウォールボードが、３／４インチの厚み、少なくとも９７ｌｂｆの釘引き抜き、及び流れ方向において少なくとも５２０ｐｓｉのＭＯＲ、及び横方向において少なくとも１７４ｐｓｉのＭＯＲを有する、上記［１］に記載のウォールボード。
［７］前記ウォールボードが、１インチの厚み、少なくとも１０３ｌｂｆの釘引き抜き、及び流れ方向において少なくとも３３９ｐｓｉのＭＯＲ、及び横方向において少なくとも１３５ｐｓｉのＭＯＲを有する、上記［１］に記載のウォールボード。
［８］前記吸音タイルが、ウェットフェルト吸音タイルである、上記［１］に記載のウォールボード。
［９］前記ウェットフェルト吸音タイルがミネラルウール、コーンスターチ、及び紙繊維を含む、上記［８］に記載のウォールボード。
［１０］前記ウェットフェルト吸音タイルが、約５重量％から約９３重量％のミネラルウール、約２重量％から約１５重量％のコーンスターチ、及び約０．１重量％から約２０重量％の紙繊維を含む、上記［９］に記載のウォールボード。
［１１］前記ウェットフェルト吸音タイルがミネラルウール、コーンスターチ、ラテックス、及び紙繊維を含む、上記［８］に記載のウォールボード。
［１２］前記ウェットフェルト吸音タイルが、約５重量％から約９３重量％のミネラルウール、約２重量％から約１５重量％のコーンスターチ、約０．１重量％から約５重量％のラテックス、及び約０．１重量％から約２０重量％の紙繊維を含む、上記［９］に記載のウォールボード。
［１３］前記ウェットフェルト吸音タイルがミネラルウール、コーンスターチ、ラテックス、紙繊維、及びパーライトを含む、上記［８］に記載のウォールボード。
［１４］前記ウェットフェルト吸音タイルが、約５重量％から約９３重量％のミネラルウール、約２重量％から約１５重量％のコーンスターチ、約０．１重量％から約５重量％のラテックス、約０．１重量％から約２０重量％の紙繊維、及び約０．０１重量％から約５０重量％のパーライトを含む、上記［９］に記載のウォールボード。
［１５］吸音タイルの総量が、焼き石膏重量に基づき、約０．０５重量％から約５重量％である、上記［１］に記載のウォールボード。
［１６］前記吸音タイルが成型吸音タイルである、上記［１］に記載のウォールボード。
［１７］硬化石膏のインターロッキングマトリックスを含む石膏ウォールボードの作製方法であって、以下の工程を含む方法：
水、焼き石膏、及び吸音タイルを含む混合物を形成する工程；
及び
該混合物を成型して石膏ウォールボードを形成する工程であって、該ウォールボードが、以下に従って、ウォールボードの厚みに応じた、釘引き抜き抵抗、流れ方向におけるＭＯＲ、及び横方向におけるＭＯＲを有する、工程：
（ｉ）１／４インチのウォールボードについて、少なくとも３６ｌｂｆの釘引き抜き抵抗、流れ方向において少なくとも１２８８ｐｓｉのＭＯＲ、及び横方向において少なくとも４４８ｐｓｉのＭＯＲ；
（ｉｉ）３／８インチのウォールボードについて、少なくとも５６ｌｂｆの釘引き抜き抵抗、流れ方向において少なくとも９５８ｐｓｉのＭＯＲ、及び横方向において少なくとも３２４ｐｓｉのＭＯＲ；
（ｉｉｉ）１／２インチのウォールボードについて、少なくとも７７ｌｂｆの釘引き抜き抵抗、流れ方向において少なくとも７４９ｐｓｉのＭＯＲ、及び横方向において少なくとも２５２ｐｓｉのＭＯＲ；
（ｉｖ）５／８インチのウォールボードについて、少なくとも８７ｌｂｆの釘引き抜き抵抗、流れ方向において少なくとも６５９ｐｓｉのＭＯＲ、及び横方向において少なくとも２０６ｐｓｉのＭＯＲ；
（ｖ）３／４インチのウォールボードについて、少なくとも９７ｌｂｆの釘引き抜き抵抗、流れ方向において少なくとも５２０ｐｓｉのＭＯＲ、及び横方向において少なくとも１７４ｐｓｉのＭＯＲ；
（ｖｉ）１インチのウォールボードについて、少なくとも１０３ｌｂｆの釘引き抜き抵抗、流れ方向において少なくとも３３９ｐｓｉのＭＯＲ、及び横方向において少なくとも１３５ｐｓｉのＭＯＲ。
［１８］混合物中の吸音タイルの総量が、混合物中の焼き石膏重量に基づき、約０．０５重量％から約５重量％である、上記［１７］に記載の方法。
［１９］前記吸音タイルがウェットフェルト吸音タイルである、上記［１７］に記載の方法。
［２０］前記ウェットフェルト吸音タイルがミネラルウール、コーンスターチ、及び紙繊維を含む、上記［１８］に記載の方法。
［２１］前記ウェットフェルト吸音タイルが、約５重量％から約９３重量％のミネラルウール、約２重量％から約１５重量％のコーンスターチ、及び約０．１重量％から約２０重量％の紙繊維を含む、上記［１９］に記載の方法。
［２２］前記ウェットフェルト吸音タイルがミネラルウール、コーンスターチ、ラテックス、及び紙繊維を含む、上記［１８］に記載の方法。
［２３］前記ウェットフェルト吸音タイルが、約５重量％から約９３重量％のミネラルウール、約２重量％から約１５重量％のコーンスターチ、約０．１重量％から約５重量％のラテックス、及び約０．１重量％から約２０重量％の紙繊維を含む、上記［２１］に記載の方法。
［２４］前記ウェットフェルト吸音タイルがミネラルウール、コーンスターチ、ラテックス、紙繊維、及びパーライトを含む、上記［１８］に記載の方法。
［２５］前記ウェットフェルト吸音タイルが、約５重量％から約９３重量％のミネラルウール、約２重量％から約１５重量％のコーンスターチ、約０．１重量％から約５重量％のラテックス、約０．１重量％から約２０重量％の紙繊維、及び約０．０１重量％から約５０重量％のパーライトを含む、上記［２３］に記載の方法。
［２６］焼き石膏、水及び吸音タイル、並びに最適に他の添加物を含む組成物であって、該組成物が１／４インチウォールボードに成型される場合に、該ウォールボードが少なくとも３６ｌｂｆの釘引き抜き抵抗、流れ方向において少なくとも１２８８ｐｓｉのＭＯＲ、及び横方向において少なくとも４４８ｐｓｉのＭＯＲを有する、組成物。
［２７］吸音タイルの総量が、焼き石膏重量に基づき、約０．０１重量％から約７重量％である、上記［２６］に記載の組成物。
［２８］吸音タイルの総量が、焼き石膏重量に基づき、約０．０５重量％から約７重量％である、上記［２６］に記載の組成物。
［２９］吸音タイルの総量が、焼き石膏重量に基づき、約０．０１重量％から約５重量％である、上記［２６］に記載の組成物。
【手続補正２】
【補正対象書類名】特許請求の範囲
【補正対象項目名】全文
【補正方法】変更
【補正の内容】
【特許請求の範囲】
【請求項１】
硬化石膏のインターロッキングマトリックスを含む石膏ウォールボードであって、該ウォールボードが、焼き石膏、水及び吸音タイルを含む組成物から形成されており、ウォールボードが以下に従って、ウォールボードの厚みに応じた、釘引き抜き抵抗、流れ方向におけるＭＯＲ、及び横方向におけるＭＯＲを有する、石膏ウォールボード：
（ｉ）１／４インチのウォールボードについて、少なくとも３６ｌｂｆの釘引き抜き抵抗、流れ方向において少なくとも１２８８ｐｓｉのＭＯＲ、及び横方向において少なくとも４４８ｐｓｉのＭＯＲ；
（ｉｉ）３／８インチのウォールボードについて、少なくとも５６ｌｂｆの釘引き抜き抵抗、流れ方向において少なくとも９５８ｐｓｉのＭＯＲ、及び横方向において少なくとも３２４ｐｓｉのＭＯＲ；
（ｉｉｉ）１／２インチのウォールボードについて、少なくとも７７ｌｂｆの釘引き抜き抵抗、流れ方向において少なくとも７４９ｐｓｉのＭＯＲ、及び横方向において少なくとも２５２ｐｓｉのＭＯＲ；
（ｉｖ）５／８インチのウォールボードについて、少なくとも８７ｌｂｆの釘引き抜き抵抗、流れ方向において少なくとも６５９ｐｓｉのＭＯＲ、及び横方向において少なくとも２０６ｐｓｉのＭＯＲ；
（ｖ）３／４インチのウォールボードについて、少なくとも９７ｌｂｆの釘引き抜き抵抗、流れ方向において少なくとも５２０ｐｓｉのＭＯＲ、及び横方向において少なくとも１７４ｐｓｉのＭＯＲ；及び
（ｖｉ）１インチのウォールボードについて、少なくとも１０３ｌｂｆの釘引き抜き抵抗、流れ方向において少なくとも３３９ｐｓｉのＭＯＲ、及び横方向において少なくとも１３５ｐｓｉのＭＯＲ。
【請求項２】
前記吸音タイルが、ウェットフェルト吸音タイルであり、該ウェットフェルト吸音タイルが、ミネラルウール、コーンスターチ、紙繊維を含み、かつラテックス及び／又はパーライトを含んでいてもよい、請求項１に記載のウォールボード。
【請求項３】
前記ウェットフェルト吸音タイルが、５重量％から９３重量％のミネラルウール、２重量％から１５重量％のコーンスターチ、及び０．１重量％から２０重量％の紙繊維を含む、請求項２に記載のウォールボード。
【請求項４】
前記ウェットフェルト吸音タイルが、５重量％から９３重量％のミネラルウール、２重量％から１５重量％のコーンスターチ、０．１重量％から５重量％のラテックス、及び０．１重量％から２０重量％の紙繊維を含む、請求項２に記載のウォールボード。
【請求項５】
前記ウェットフェルト吸音タイルが、５重量％から９３重量％のミネラルウール、２重量％から１５重量％のコーンスターチ、０．１重量％から５重量％のラテックス、０．１重量％から２０重量％の紙繊維、及び０．０１重量％から５０重量％のパーライトを含む、請求項２に記載のウォールボード。
【請求項６】
吸音タイルの総量が、焼き石膏重量に基づき、０．０５重量％から５重量％である、請求項１に記載のウォールボード。
【請求項７】
前記吸音タイルが成型吸音タイルである、請求項１に記載のウォールボード。
【請求項８】
硬化石膏のインターロッキングマトリックスを含む石膏ウォールボードの作製方法であって、以下の工程を含む方法：
水、焼き石膏、及び吸音タイルを含む混合物を形成する工程；
及び
該混合物を成型して石膏ウォールボードを形成する工程であって、該ウォールボードが、以下に従って、ウォールボードの厚みに応じた、釘引き抜き抵抗、流れ方向におけるＭＯＲ、及び横方向におけるＭＯＲを有する、工程：
（ｉ）１／４インチのウォールボードについて、少なくとも３６ｌｂｆの釘引き抜き抵抗、流れ方向において少なくとも１２８８ｐｓｉのＭＯＲ、及び横方向において少なくとも４４８ｐｓｉのＭＯＲ；
（ｉｉ）３／８インチのウォールボードについて、少なくとも５６ｌｂｆの釘引き抜き抵抗、流れ方向において少なくとも９５８ｐｓｉのＭＯＲ、及び横方向において少なくとも３２４ｐｓｉのＭＯＲ；
（ｉｉｉ）１／２インチのウォールボードについて、少なくとも７７ｌｂｆの釘引き抜き抵抗、流れ方向において少なくとも７４９ｐｓｉのＭＯＲ、及び横方向において少なくとも２５２ｐｓｉのＭＯＲ；
（ｉｖ）５／８インチのウォールボードについて、少なくとも８７ｌｂｆの釘引き抜き抵抗、流れ方向において少なくとも６５９ｐｓｉのＭＯＲ、及び横方向において少なくとも２０６ｐｓｉのＭＯＲ；
（ｖ）３／４インチのウォールボードについて、少なくとも９７ｌｂｆの釘引き抜き抵抗、流れ方向において少なくとも５２０ｐｓｉのＭＯＲ、及び横方向において少なくとも１７４ｐｓｉのＭＯＲ；
（ｖｉ）１インチのウォールボードについて、少なくとも１０３ｌｂｆの釘引き抜き抵抗、流れ方向において少なくとも３３９ｐｓｉのＭＯＲ、及び横方向において少なくとも１３５ｐｓｉのＭＯＲ。
【請求項９】
混合物中の吸音タイルの総量が、混合物中の焼き石膏重量に基づき、０．０５重量％から５重量％である、請求項８に記載の方法。
【請求項１０】
前記吸音タイルがウェットフェルト吸音タイルであり、該ウェットフェルト吸音タイルが、ミネラルウール、コーンスターチ、紙繊維を含み、かつラテックス及び／又はパーライトを含んでいてもよい、請求項８に記載の方法。
【請求項１１】
前記ウェットフェルト吸音タイルが、５重量％から９３重量％のミネラルウール、２重量％から１５重量％のコーンスターチ、及び０．１重量％から２０重量％の紙繊維を含む、請求項１０に記載の方法。
【請求項１２】
前記ウェットフェルト吸音タイルが、５重量％から９３重量％のミネラルウール、２重量％から１５重量％のコーンスターチ、０．１重量％から５重量％のラテックス、及び０．１重量％から２０重量％の紙繊維を含む、請求項１０に記載の方法。
【請求項１３】
前記ウェットフェルト吸音タイルが、５重量％から９３重量％のミネラルウール、２重量％から１５重量％のコーンスターチ、０．１重量％から５重量％のラテックス、０．１重量％から２０重量％の紙繊維、及び０．０１重量％から５０重量％のパーライトを含む、請求項１０に記載の方法。
【請求項１４】
焼き石膏、水及び吸音タイル、並びに最適に他の添加物を含む組成物であって、該組成物が１／４インチウォールボードに成型される場合に、該ウォールボードが少なくとも３６ｌｂｆの釘引き抜き抵抗、流れ方向において少なくとも１２８８ｐｓｉのＭＯＲ、及び横方向において少なくとも４４８ｐｓｉのＭＯＲを有する、組成物。
【請求項１５】
吸音タイルの総量が、焼き石膏重量に基づき、０．０１重量％から５重量％である、請求項１４に記載の組成物。